(57)【要約】【課題】マイナスイオンを長期間に亘って放出することができるとともにミネラル成分を含有していて、これらマイナスイオンおよびミネラル成分の作用によって健康維持を図ることができ、しかも人体にフィットしてマイナスイオンやミネラル成分を人体に有効に作用させることができ、履物や衣類あるいは家具用の素材として適用範囲の広い皮革材を提供する。【解決手段】マイナスイオンを放出する鉱物の成分を溶出せしめた水を、タンニンなめしを施した天然皮革に含浸せしめて乾燥し、前記鉱物をトルマリン、前記天然皮革を豚革で構成した。【選択図】  図１
2004217880.tif 000002
【特許請求の範囲】
【請求項１】
マイナスイオンを放出する鉱物の成分を溶出せしめた水を天然皮革に含浸せしめて乾燥してなる皮革材。
【請求項２】
前記鉱物はトルマリンである請求項１に記載の皮革材。
【請求項３】
前記天然皮革は豚革である請求項１に記載の皮革材。
【請求項４】
前記天然皮革はタンニンなめしを施されたものである請求項１または３に記載の皮革材。
【発明の詳細な説明】
【０００１】
【発明の属する技術分野】
本発明は皮革製品の材料となる皮革材に関し、より詳しくは鉱物由来のミネラル成分を含み、かつマイナスイオンを放出する皮革材に関する。
【０００２】
【従来の技術とその問題点】
皮革材は、従来から靴等の履物類、ジャンパー等の衣類、かばん等の旅行用具類、ソファ等の家具類、乗馬用鞍等の馬具類など多様な皮革製品の材料として利用されている。
【０００３】
ところで近年、マイナスイオンが人体の健康に与える影響についての研究が数多くなされ、マイナスイオンが血液の浄化や新陳代謝の活性化という有効な作用を有し、また抗菌、除菌作用や消臭作用をも有しているということが明らかになってきており、マイナスイオンをコロナ放電によって電気的に発生させる機能を備える空気清浄機や空気調和機などが実用に供されている。
【０００４】
上述のように人体の健康維持に有効なマイナスイオンを、日常的に人体に触れる履物や衣類あるいは触れる機会の多いかばん類や家具類に用いられる皮革材から放出することができるようにすれば人体に対するマイナスイオンの作用をより一層効果的に利用できるのであるが、現在のところマイナスイオンを放出することができるようにした皮革材はない。
【０００５】
皮革材にマイナスイオンを放出する作用を担持させるには、マイナスイオンを放出する性質の鉱物を皮革材の表面に接着剤等のバインダを用いてコーティングして付着させるという手段が考えられるが、人体との接触が多い皮革材はその表面と人体との間に生じる摩擦力を受けるので、表面から脱落してしまい、マイナスイオンの作用が長く続かない。このことが、マイナスイオンを放出することができるようにした皮革材が実用化できない原因と考えられる。
【０００６】
【目的】
本発明の目的とするところは、マイナスイオンを長期間に亘って放出することができ、健康維持作用を得ることができる皮革材を提供することにある。
【０００７】
【発明の構成】
上記目的を達成するために、本発明に係る皮革材は、マイナスイオンを放出する鉱物の成分を溶出せしめた水を天然皮革に含浸せしめて乾燥した構成のものとしてあり、前記鉱物をトルマリン、前記天然皮革を豚革で構成したものとしてあり、また前記天然皮革を、タンニンなめしを施したものとしてある。
【０００８】
【実施例】
以下、本発明に係る皮革材の実施例について詳細に説明する。
本発明に係る皮革材は、マイナスイオンを放出する鉱物の成分を溶出せしめた水を、天然皮革に含浸せしめて乾燥することにより、その内部にマイナスイオンを放出する鉱物の成分を担持せしめたものとしてある。
【０００９】
具体的には、電気石と呼ばれるトルマリン等のマイナスイオンを発生する鉱物を微粉末に粉砕し、この微粉末を水に添加して鉱物成分を水に溶出せしめ、鉱物成分が溶出したミネラル水中に天然皮革を浸漬して乾燥し、鉱物成分を担持せしめる。
なお、天然皮革をミネラル水に浸漬する代わりに、天然皮革にミネラル水を噴霧や散布する場合もある。
【００１０】
しかして本実施例における皮革材には、天然皮革としてタンニンなめしを施した豚革、牛革、馬革および羊革を用いた。
【００１１】
次ぎに、上述のように構成した皮革材から放出されるマイナスイオンの測定試験とその結果について説明する。
【００１２】
＜試料作成＞
まず、マイナスイオンを放出する天然鉱物（鉱石）たるトルマリン粉末１０ｇを精製水１リットル中に加えて攪拌し、常温で２４時間放置して精製水中にトルマリンの成分を溶出せしめてミネラル水を作成した。
【００１３】
次いで豚革、牛革、馬革および羊革を５ｃｍ四方にカットしてそれぞれ上記ミネラル水に１分間漬け、その後１２０℃に設定した乾燥器中で１分間乾燥して本実施例Ａ乃至Ｄの試料とした。
また、ミネラル水を精製水に代え、その他の条件を同じとして比較例ａ乃至ｄの試料を作成した。
【００１４】
なお、上記豚革、牛革、馬革および羊革にはいずれも厚さが０．８ｍｍで、植物タンニンを用いたタンニンなめしを定法にて施したものを用いた。また、牛革にはカーフ素材（生後６か月以内の牛から採取したもの）を用いた。
【００１５】
＜測定＞
上述のように作成した本実施例Ａ乃至Ｄの試料と、比較例ａ乃至ｄの試料から放出されるイオンを、イオンカウンタ（シグマテック社製イオンカウンタＳＣ−５０）により計測した。
【００１６】
＜結果＞
図１〜４に示されるイオングラフおよび図５に示される結果一覧表から明らかなように、本実施例Ａ乃至Ｄの試料によるマイナスイオン数は比較例ａ乃至ｄの試料のものに比して格段に大であり、本実施例の試料から多量のマイナスイオンが放出されていることがわかる。
【００１７】
上述したマイナスイオンの測定試験とは別に、前記ミネラル水中に含まれるミネラル成分についての測定も行なったところ、図６に示されるように人体に有用であり、かつ人体の免疫力や抵抗力を高めるといわれているミネラル成分たるカルシウム、ナトリウム、カリウム、マグネシウムおよびケイ素が多量に含まれていることが分かった。
したがって、本発明の皮革材にはこれらのミネラル成分が多量に含まれていることが容易に理解できる。
【００１８】
次ぎに、本発明に係る皮革材から放出されるマイナスイオンの量が長期間に亘って維持されることを検証するため、装用試験を行なった。
この装用試験においては、図７に示されるように綿糸をパイル織りしてなるタオル地のリストバンド１の内側面に、前述した測定試験の実施例Ａの試験片２を綿糸よりなる縫い糸３で縫い付け、装用前におけるマイナスイオンの放出量と、３０日間装用後のマイナスイオンの放出量を測定した。
【００１９】
なお、装用試験においては２０代、３０代、４０代の各男女１名ずつ計６名が１日８時間連続装用し、これら６名が装用したサンプルのマイナスイオン放出量の平均値を測定結果とした。
【００２０】
また、比較例として合成皮革（比較例１）、綿布地（比較例２）、化繊布地（比較例３）をそれぞれ５ｃｍ四方にカットし、実施例Ａと同様のミネラル水含浸加工を行ない、同様の装用試験およびマイナスイオン測定試験を行なった。なお、ミネラル水の含浸加工をしていないものについてもマイナスイオン放出量の測定を行なった。また、合成皮革にはポリウレタン系のものを、化繊布地にはポリアミド系合成繊維よりなるものをそれぞれ用いた。
【００２１】
図８に示される装用試験の結果から、天然皮革である豚革のマイナスイオン放出量は装用の前後とも他の素材のものよりも格段に大であり、しかも装用後には放出量が大となっていることがわかる。
【００２２】
実施例Ａの豚革と、比較例２の綿布地が比較例１の合成皮革と比較例３の化繊布地よりもマイナスイオンの放出量が大であることは、合成皮革と化繊布地においては鉱物成分が充分に含浸せず表面に付着するだけであり、豚革と綿布地は繊維内部に鉱物成分が含浸したことにより生じた差異であると考えられる。
【００２３】
また、豚革のマイナスイオンの放出量が綿布地よりも格段に大であることは、天然皮革たる豚革を構成するコラーゲン繊維が綿布地を構成する綿糸の繊維よりも緻密であることが原因であると考えられる。
【００２４】
さらに、豚革と綿布地において装用後にマイナスイオンの放出量が大となったのは装用時における人体表面との摩擦により、マイナスイオンの放出作用が活性化されたためと考えられる。これに対し、合成皮革と化繊布地では摩擦によって静電気が発生し、この静電気がマイナスイオンを中和してしまうことと、鉱物成分が充分に含浸できず、装用時の摩擦で鉱物成分が脱落してしまうことが原因と考えられる。
【００２５】
したがって、装用試験の結果から天然皮革である豚革は合成皮革や綿布地、化繊布地よりも鉱物成分を充分に担持し、長期の装用に対してもマイナスイオンの放出作用が低減することがなく、むしろ放出作用が活性化されるという結果が得られた。
【００２６】
上述した装用試験においては豚革よりなる試験片を本発明の実施例のものとしたが、他の牛革、馬革および羊革によってもほぼ同様の装用試験結果が得られることは容易に予想することができる。
しかしながら、豚革は皮革材として使用される皮革中においてその原皮の構成が最も人体の皮膚に近く、皮膚の外科的な他家移植にも利用されるほどであり、皮革材としても肌触りや人体表面へのフィット性は他の皮革材よりも優れ、したがって豚革よりなる本発明の皮革材は他の牛皮等よりなるものよりも人体表面に馴染み易く、マイナスイオンやミネラル成分を人体へより確実に与えることができる。
【００２７】
ところで、本発明の皮革材は人体と直接あるいは衣服等を介して間接的に接触することによってマイナスイオンやミネラル成分が人体に作用できるようにするので、上述の実施例のように皮革材のなめしをタンニンなめしとすることが望ましい。これはタンニンなめしと並んで広く用いられているクロムなめしに使用される塩基性硫酸クロム塩（三価クロム塩）がアレルギー抗体を生成する感作性を有するからであり、したがってアレルギーの原因となるおそれのないタンニンを用いることが望ましい。
【００２８】
また、上記塩基性硫酸クロム塩そのものは無害であるといわれているが、なめし廃液や焼却時の煤煙、灰には有害金属である六価クロムが含まれ、環境汚染の原因となり、その処理には多額の費用が掛かるということからもなめしにはタンニンを用いることが望ましい。
【００２９】
上述した実施例においては、マイナスイオンを放出する鉱物として天然鉱石たるトルマリンを用いているが、トルマリン以外にも各種のものがあり、その態様も鉱石でなく泥状あるいは砂状のものである場合もあるし、複数の鉱石から採取した鉱物成分を人工的に混合して粉状、粒状あるいはペースト状にしたものを用いる場合もある。
【００３０】
また、上述した実施例では装用試験にリストバンドを用いたが、本発明に係る皮革材はリストバンド以外にも、履物類として靴やサンダル、スリッパ、衣類としてジャンパーやベスト、身装品として帽子やベルト、家具類としてソファや椅子の張り地、かばん類の本体や把手の外装、あるいは各種スポーツ用品のグリップ部などの製品の材料として好適に使用することができる。なお、本願発明の皮革材はこれらの製品全体に使用する場合もあるし、人体に触れる部分だけに使用することもできる。
また、皮革材そのものをソファの上掛けやマットとして使用することもできる。
【００３１】
さらに、本発明の皮革材を腰痛治療ベルトの腰椎に接する部分に取り付けて腰痛防止に用いたり、ベストの肩部に取り付けて肩こり防止に用いたり、あるいは帽子やヘアバンドの内装として頭痛の防止に用いたりすることも有効であり、これら腰痛、肩こり及び頭痛の防止や治療にマイナスイオンが有用であることは各種の研究結果にて報告されている。
【００３２】
【発明の効果】
上述したように、本発明に係る皮革材は内部に含浸された鉱物成分からマイナスイオンが放出されて、皮革材を用いた製品を使用する人に対して血液の浄化や新陳代謝の活性化がなされ、かつ人体に有用なミネラル成分が多量に含まれ、健康維持に極めて有用である。
【００３３】
また本発明の皮革材は、表面に鉱物を付着させるのではなく、鉱物成分を溶出せしめた水を内装材や中敷きに含浸せしめて鉱物成分を担持せしめてあるので、人体との接触により生じる摩擦によって鉱物成分が離脱してしまうようなおそれはなく、マイナスイオンの作用を長期間に亘って持続させることができる。
【００３４】
また、マイナスイオンには前述した健康増進作用だけでなく、静電気の防止や抗菌・除菌作用および消臭・脱臭作用があることが知られており、このことから皮革材表面の衛生が保たれるという効果もある。
【図面の簡単な説明】
【図１】豚革よりなる実施例Ａの試料に対するマイナスイオンの測定試験結果を、比較例ａのものとともに示すイオングラフ。
【図２】牛革よりなる実施例Ｂの試料に対するマイナスイオンの測定試験結果を、比較例ｂのものとともに示すイオングラフ。
【図３】馬革よりなる実施例Ｃの試料に対するマイナスイオンの測定試験結果を、比較例ｃのものとともに示すイオングラフ。
【図４】羊革よりなる実施例Ｄの試料に対するマイナスイオンの測定試験結果を、比較例ｄのものとともに示すイオングラフ。
【図５】マイナスイオンの測定試験結果の一覧表。
【図６】ミネラル水に含まれるミネラル成分の分析結果を示す表。
【図７】装用試験に使用したリストバンドの斜視図。
【図８】装用試験の結果を示す一覧表。
【符号の説明】
１  リストバンド
２  試験片
３  縫い糸
【図１】
2004217880.tif 000003
【図２】
2004217880.tif 000004
【図３】
2004217880.tif 000005
【図４】
2004217880.tif 000006
【図５】
2004217880.tif 000007
【図６】
2004217880.tif 000008
【図７】
2004217880.tif 000009
【図８】
2004217880.tif 000010